СПОСОБ ПОЛУЧЕНИЯ КАТОДНОГО БЛОКА ДЛЯ ЭЛЕКТРОЛИЗЕРА ДЛЯ ПОЛУЧЕНИЯ АЛЮМИНИЯ И КАТОДНЫЙ БЛОК

2,
1. Способ получения катодного блока, включающий в себя этапы заготовки исходных материалов, содержащих кокс и порошок твердого материала, как, например TiB а также при необходимости углеродсодержащего материала, перемешивание исходных материалов, формование катодного блока, карбонизацию и графитизацию, а также охлаждение, отличающийся тем, что этап графитизации проводится при температуре от 2300 до 3000°C, в частности от 2400 до 2900°C.
2. Способ по п. 1, отличающийся тем, что этап графитизации проводится со скоростью нагрева от 90 до 200 K/ч и/или при температуре графитизации от 2300 до 2900°C.
3. Способ по п. 1 или 2, отличающийся тем, что кокс содержит два сорта кокса, которые при карбонизации, и/или графитизации, и/или охлаждении имеют разные характеристики изменения объема.
3
3
4. Способ по п. 3, отличающийся тем, что получают катодный блок с объемной плотностью выше 1,68 г/см, в частности выше 1,71 г/см.
5. Способ по п. 4, отличающийся тем, что весь катодный блок изготовляют как композит графита и твердого материала.
2
6. Способ по п. 5, отличающийся тем, что катодный блок изготовляют как многослойный блок, причем первый слой в качестве исходного материала содержит кокс, а второй слой в качестве исходного материала содержит кокс и твердый материал, в частности TiB.
7. Способ по п. 6, отличающийся тем, что первый и/или второй слой катодного блока в качестве исходного материала содержит по меньшей мере один дополнительный углеродсодержащий материал.
8. Способ по п. 7, отличающийся тем, что второй слой получают с толщиной, которая составляет от 10 до 50%, в частности от 15 до 45%, от общей толщины катодного блока.
9. Способ по п. 8, отличающийся тем, что доля графита и/или графитизированного углерода относительно общего содержания углерода в по меньшей мере одном слое катодного блока составляет по меньшей мере 60%.
10. Способ по п. 9, отличающийся тем, что доля графита и/или графитизированного углерода составляет по меньшей мере 80%.